(57)【要約】      （修正有）【課題】ナノダイヤモンド材料に不要な不純物を導入することのないナノダイヤモンドの脱凝集方法の提供。【解決手段】溶媒を含む液状媒体中で、凝集ナノダイヤモンドクラスターと脱凝集剤とを脱凝集剤が溶解限度を超える濃度で溶媒中に存在する状態で組み合わせて、溶媒、脱凝集剤およびナノダイヤモンドクラスターの混合物を得る工程、および混合物を、凝集ナノダイヤモンドクラスターのメジアン粒子径未満のメジアン粒子径を有するナノダイヤモンド粒子を製造するのに十分な時間、超音波処理する工程を含み、液状媒体中の脱凝集剤とナノダイヤモンド粒子の質量比が、約１０：１〜約１００：１である脱凝集法。【選択図】なし【特許請求の範囲】
【請求項１】
ナノダイヤモンドクラスターの脱凝集方法であって、
（ａ）溶媒を含む液状媒体中で、凝集ナノダイヤモンドクラスターと脱凝集剤とを前記脱凝集剤がその溶解限度を超える濃度で前記溶媒中に存在する状態で組み合わせて、溶媒、脱凝集剤およびナノダイヤモンドクラスターの混合物を得る工程、および
（ｂ）前記混合物を、前記凝集ナノダイヤモンドクラスターのメジアン粒子径未満のメジアン粒子径を有するナノダイヤモンド粒子を製造するのに十分な時間、超音波処理する工程を含み、
前記液状媒体中の脱凝集剤とナノダイヤモンド粒子の質量比が、約１０：１〜約１００：１、または約２５：１〜約７５：１、例えば、約３５：１〜約５０：１である方法。
【請求項２】
前記脱凝集剤は結晶性無機塩を含む、請求項１に記載の方法。
【請求項３】
前記脱凝集剤はハロゲン化物塩を含む、請求項２に記載の方法。
【請求項４】
前記脱凝集剤はアルカリ金属ハロゲン化物またはアルカリ土類金属ハロゲン化物を含む、請求項３に記載の方法。
【請求項５】
前記脱凝集剤は塩化物塩を含む、請求項３または４に記載の方法。
【請求項６】
前記脱凝集剤は塩化ナトリウムを含む、請求項５に記載の方法。
【請求項７】
前記脱凝集剤は結晶性糖類、有機酸または有機塩を含む、請求項１に記載の方法。
【請求項８】
前記脱凝集剤はスクロースを含む、請求項７に記載の方法。
【請求項９】
前記脱凝集剤は、ガドリニウム、銅、ニッケル、鉄またはコバルトの塩化物、硫酸塩または硝酸塩を含む、請求項１に記載の方法。
【請求項１０】
前記液状媒体は、前記脱凝集剤が不溶である溶媒を含む、請求項１〜９のいずれか一項に記載の方法。
【請求項１１】
前記液状媒体は、前記脱凝集剤が少なくとも部分的に可溶である溶媒を含む、請求項１〜１０のいずれか一項に記載の方法。
【請求項１２】
前記脱凝集剤は、大部分が前記溶媒に溶解している、請求項１１に記載の方法。
【請求項１３】
前記溶媒は水を含む、請求項１１または１２に記載の方法。
【請求項１４】
前記溶媒は水を含み、前記脱凝集剤は塩化ナトリウムを含む、請求項１３に記載の方法。
【請求項１５】
前記液状媒体は非水性有機溶媒を含む、請求項１１または１２に記載の方法。
【請求項１６】
前記脱凝集剤は、前記溶媒成分に少なくとも部分的に可溶であり、前記液状媒体は、前記脱凝集剤を前記溶媒成分中でのその溶解限度を超える量で含む、請求項１１〜１５のいずれか一項に記載の方法。
【請求項１７】
前記液状媒体は、前記脱凝集剤を前記溶媒成分中でのその溶解限度の１００％よりも大きい、例えば、１２５％よりも大きい、１５０％よりも大きい、１７５％よりも大きいまたは２００％よりも大きい量で含む、請求項１６に記載の方法。
【請求項１８】
前記液状媒体中の前記脱凝集剤と前記ナノダイヤモンドの質量比は、少なくとも約５：１、少なくとも約１０：１、少なくとも約２０：１、少なくとも約３０：１、少なくとも約４０：１、少なくとも約５０：１、少なくとも約７５：１、少なくとも約１００：１、少なくとも約１２５：１、少なくとも約１５０：１または少なくとも約２００：１である、請求項１〜１７のいずれか一項に記載の方法。
【請求項１９】
前記液状媒体は、ナノダイヤモンドを前記液状媒体１リットル当たり少なくとも１０グラム、例えば、少なくとも約２０ｇ／Ｌ、少なくとも約３０ｇ／Ｌ、少なくとも約４０ｇ／Ｌまたは少なくとも約５０ｇ／Ｌの量で含む、請求項１〜１８のいずれか一項に記載の方法。
【請求項２０】
前記液状媒体は、約５分〜約３００分、約５分〜約１８０分、約５分〜約１２０分または約３０分〜約１２０分間、超音波処理される、請求項１〜１９のいずれか一項に記載の方法。
【請求項２１】
前記液状媒体は、少なくとも約５分、約１０分、約１５分、約２０分、約３０分または約６０分間、超音波処理される、請求項１〜２０のいずれか一項に記載の方法。
【請求項２２】
前記ナノダイヤモンド粒子は、約５０ｎｍ未満、約４０ｎｍ未満、約３０ｎｍ未満、約２５ｎｍ未満、約２０ｎｍ未満、約１５ｎｍ未満、約１０ｎｍ未満、約９ｎｍ未満、約８ｎｍ未満、約７ｎｍ未満、約６ｎｍ未満または約５ｎｍ未満のメジアン粒子径を有する、請求項１〜２１のいずれか一項に記載の方法。
【請求項２３】
前記ナノダイヤモンド粒子の少なくとも約５０％、少なくとも約６０％、少なくとも約７０％、少なくとも約８０％、少なくとも約９０％、少なくとも約９５％、少なくとも約９８％または少なくとも約９９％は、約５０ｎｍ未満、約４０ｎｍ未満、約３０ｎｍ未満、約２５ｎｍ未満、約２０ｎｍ未満、約１５ｎｍ未満または約１０ｎｍ未満の粒子径を有する、請求項１〜２２のいずれか一項に記載の方法。
【請求項２４】
前記脱凝集剤の少なくとも一部を前記ナノダイヤモンド粒子から分離する分離工程をさらに含む、請求項１〜２３のいずれか一項に記載の方法。
【請求項２５】
前記分離工程は、前記脱凝集剤の少なくとも一部を、前記ナノダイヤモンド粒子が実質的に不溶でありかつ前記脱凝集剤が可溶である溶離溶媒に溶解させることを含む、請求項２４に記載の方法。
【請求項２６】
前記溶離溶媒は水を含む、請求項２５に記載の方法。
【請求項２７】
前記脱凝集剤の少なくとも約５０％、少なくとも約７５％、９０％超、少なくとも約９５％または少なくとも約９９％を前記ナノダイヤモンド粒子から分離させる、請求項２４〜２６のいずれか一項に記載の方法。
【請求項２８】
前記脱凝集工程の前に空気酸化工程を含み、該空気酸化工程は、前記凝集ナノダイヤモンドクラスターを空気中で少なくとも約３５０℃の温度で少なくとも約５分間、加熱することを含む、請求項１〜２７のいずれか一項に記載の方法。
【請求項２９】
前記凝集ナノダイヤモンドクラスターを少なくとも約３７５℃または少なくとも約４２０℃の温度で加熱する、請求項２８に記載の方法。
【請求項３０】
前記凝集ナノダイヤモンドクラスターを少なくとも約１５分間、少なくとも約３０分間、少なくとも約４５分間、少なくとも約１時間または少なくとも約２時間加熱する、請求項２８または２９に記載の方法。
【請求項３１】
前記溶離溶媒に不溶であるミリング媒体の非存在下で行われる、請求項２５または２６に記載の方法。
【請求項３２】
セラミック製または金属製のミリング媒体の非存在下で行われる、請求項１〜３１のいずれか一項に記載の方法。
【請求項３３】
ジルコニウムを含むミリング媒体の非存在下で行われる、請求項１〜３１のいずれか一項に記載の方法。
【請求項３４】
請求項１〜３３のいずれか一項の記載に従って製造されたナノダイヤモンド粒子状物質を含む組成物。
【請求項３５】
前記ナノダイヤモンド粒子状物質は水性分散液中に存在している、請求項３４に記載の組成物。
【請求項３６】
前記水性分散液は、約２５０ｎｍよりも大きい、約２００よりも大きい、約１００ｎｍよりも大きい、約９０ｎｍよりも大きい、約７０ｎｍよりも大きい、約６０ｎｍよりも大きいまたは約５０ｎｍよりも大きい粒子径を有する凝集体を実質的に含まない、請求項３５に記載の組成物。
【請求項３７】
前記ナノダイヤモンド粒子状物質は、乾燥粒子状組成物の形態を有する、請求項３４に記載の組成物。
【請求項３８】
請求項３７に記載の前記乾燥粒子状組成物を水に分散させることによって調製された水性ナノダイヤモンド分散液。
【請求項３９】
前記分散ナノダイヤモンド粒子は、約５０ｎｍ未満、約４０ｎｍ未満、約３０ｎｍ未満、約２５ｎｍ未満、約２０ｎｍ未満または約１５ｎｍ未満の平均粒子径を有する、請求項３８に記載の水性ナノダイヤモンド分散液。
【発明の詳細な説明】
【技術分野】
【０００１】
本明細書において、ナノダイヤモンドクラスターを脱凝集させるための方法、およびこれら方法を用いて製造される組成物が提供される。
【背景技術】
【０００２】
ナノダイヤモンドは、潤滑用からポリマー複合体および金属複合体用ナノフィラーおよび医療用途にわたる数多くの有用な特性を有する。デトネーションプロセスを通じて製造されたナノダイヤモンドは、生体適合的であり、製造が安価であり、かつ拡張可能である。近年、ナノダイヤモンドの水性分散液の調製における進歩により、生物医学分野およびポリマー複合体の両方において、これらの使用が容易となっている。
【０００３】
生物医学および製薬分野における多くの既存のあるいは潜在的な用途は、平均粒子径が非常に小さいナノダイヤモンドに特に依存している。例えば、１０〜１００ナノメートルの範囲内の粒子径を有するナノ粒子は、血液内で懸濁および循環させることが可能であり、腎臓によって血液流から容易に除去される。１０ナノメートルよりも小さいナノ粒子は、血液脳関門または細胞の核膜孔複合体を透過する能力といった、生物医学用途においては非常に望ましいいくつかのさらなる特性を有する。
【０００４】
あいにく、ナノダイヤモンドは、凝集し、１０個、２０個またはさらには１００個以上のナノダイヤモンド一次粒子を含む強固に結合した凝集体を形成する傾向が強い。デトネーション／ナノダイヤモンド粒子は、特に、超音波処理やミリングといった従来の手段によって破壊することができない凝集体を形成することが知られている。したがって、ナノダイヤモンドクラスターを脱凝集させ、一桁（single-digit）ナノダイヤモンド（すなわち、１０ナノメートルよりも小さい直径を有する一桁ナノダイヤモンド）を得る方法の開発が強く望まれる。
【０００５】
ボールミリング、アトリションミリングおよびビーズ添加音波破壊（ＢＡＳＤ）をはじめとする、ナノダイヤモンド懸濁液のためのいつかの脱凝集方法が当該技術分野において公知である。これらの手法のそれぞれを用いて、一桁ナノダイヤモンド懸濁液を得ることが可能である。あいにく、これら公知の脱凝集手法は、それぞれ、１つまたは複数の重大な欠点を有する。例えば、公知の脱凝集手法の多くは、ナノダイヤモンド材料中に不純物を導入するが、これにより、生物医学の文脈において大きな懸念を生じる。加えて、多くの公知の脱凝集方法は複雑であり、高価な特注の機器を必要とし、かつ／または一桁ナノダイヤモンドを得るためのコストを著しく増加させる。
【０００６】
米国特許出願公開第２０１５／００３８５９３号（本願に引用して援用する）は、塩化ナトリウムやスクロースなどの結晶性ミリング媒体を利用してナノダイヤモンドクラスターを脱凝集させる乾式媒体添加アトリションミリングプロセスを最近開示した。このプロセスは、ミリング媒体としてジルコニアの使用が必要であった周知の湿式ミリングプロセスと比較して、いくつかの大きな改善をもたらした。
【発明の概要】
【発明が解決しようとする課題】
【０００７】
あいにく、’５９３号公報に開示されるプロセスは、生物医学用途に用いられる脱凝集ナノダイヤモンドの調製におけるその有用性を制限する多くの欠点を依然として呈している。比較的高価であり維持コストが高いことに加え、アトリションミルは、鋼製のジャー、軸およびボールを使用するが、これらは、金属汚染物質源となり、特に、塩の存在下でのミリングプロセスの際に深刻な摩耗および腐食にさらされる。その結果、’５９３号公報に記載のプロセスを用いて製造されたナノダイヤモンドは、鉄や鋼の他の構成要素を含む金属不純物によって汚染される場合が多い。金属不純物の多くは酸に可溶である一方、これらは、全般的な効率を低減させ、処理のコストと複雑性を増大させる追加の精製工程を用いることを必要とする。さらに、’５９３号公報に記載のプロセスは、ナノダイヤモンド凝集体のサイズを３０〜５０ナノメートルの平均直径まで減少させることができるが、ミリング完了時に分散液のｐＨをおよそ１１に調整しない限り、一桁ナノダイヤモンドを得ることはできない。このため、さらにまた別の処理工程の導入が必要となり、コストおよび複雑性がさらに増大する。
【０００８】
したがって、安価かつ実施が容易であるとともに、ナノダイヤモンド材料に不要な不純物を導入することのないナノダイヤモンドの脱凝集方法の開発が強く望まれる。
【課題を解決するための手段】
【０００９】
したがって、簡潔には、ナノダイヤモンドクラスターの脱凝集方法であって、脱凝集剤用の溶媒である液体中で、凝集ナノダイヤモンドクラスターを脱凝集剤と脱凝集剤がその溶解限度を超える濃度で溶媒中に存在する状態で組み合わせて、溶媒、固体脱凝集剤、溶解した脱凝集剤、およびナノダイヤモンドクラスターの混合物を形成する工程およびスラリーを、凝集ナノダイヤモンドクラスターのメジアン粒子径未満のメジアン粒子径を有するナノダイヤモンド粒子を製造するのに十分な時間、超音波処理する工程を含み、液状媒体中の脱凝集剤とナノダイヤモンド粒子の質量比が、約１０：１〜約１００：１、または約２５：１〜約７５：１、例えば、約３５：１〜約５０：１である方法が本明細書において提供される。
【００１０】
以下、他の目的および特徴について、その一部を明らかにするとともに、その一部を指摘する。
【図面の簡単な説明】
【００１１】
【図１】実施例１に記載のナノダイヤモンド水性分散液の粒子径分布を示す図である。
【００１２】
【図２】実施例２に記載のＦＴＩＲデータを示す図である。
【００１３】
【図３】実施例６に記載の当初の脱凝集ナノダイヤモンド組成物の粒子径分布および写真を示す図である。
【００１４】
【図４】実施例４に記載のナノダイヤモンド組成物のゼータ電位を示す図である。
【００１５】
【図５】実施例７に記載のナノダイヤモンド組成物のＴＥＭ画像を示す図である。
【００１６】
【図６】実施例８に記載のナノダイヤモンド水性分散液の粒子径分布を示す図である。
【発明を実施するための形態】
【００１７】
塩添加超音波脱凝集（Salt-Assisted Ultrasonic Disaggregation，ＳＡＵＤ）によるナノダイヤモンドクラスターの脱凝集方法が本明細書において提供される。本明細書に記載の方法は、例えば、直径１０ナノメートル未満の平均粒子径を有するナノダイヤモンドを含む組成物の製造に有用である。
【００１８】
本明細書に記載の方法は、周知のナノダイヤモンド脱凝集方法と比較して多数の利点をもたらすことができる。例えば、ナノダイヤモンド分散液のｐＨ調整が不要である。より重要なことには、本方法は、結果として得られるナノダイヤモンドに除去不能または除去が困難な不純物を導入させることがなく、このことは、高純度ナノダイヤモンドが必要となる用途、特に、生物医学用途においては重要な利点である。本明細書に記載のプロセスは、ジルコニアマイクロビーズやアトリションミルといったコストのかかる材料や高価な機器を概して必要とせず、実質上あらゆる実験室において実施することが可能であるか、あるいは、例えば、連続フロー超音波処理セルを用いることよって大規模生産向けに拡張することが可能である。さらに、本明細書に記載のプロセスを用いて製造されたナノダイヤモンドは、乾燥し、次いで、再分散して、比較的小さい粒子径を保持するナノダイヤモンドのコロイド分散液を形成することができ、これは、周知の脱凝集手法と比較したさらなる利点である。
【００１９】
本明細書で用いる場合、「ナノダイヤモンド凝集体」、「凝集ナノダイヤモンド」および「凝集ナノダイヤモンドクラスター」という用語は、それぞれ、多数個のナノダイヤモンド一次粒子、例えば、少なくとも１０個、２０個、３０個、４０個、５０個、１００個または１０００個以上のナノダイヤモンド一次粒子を含むナノダイヤモンド凝集体を含むものを指す。
【００２０】
本明細書で用いる場合、「脱凝集させる（disaggregating）」という用語は、上記の凝集体クラスターをより小さく（すなわち、より少ない一次粒子を含有する）かつ個々のナノダイヤモンド一次粒子を含むクラスターに分割することを指す。
【００２１】
本明細書で用いる場合、「粒子径」という用語は、粒子（粒子の凝集体を含む）が自由に通過可能な最小の円形孔の直径であると定義される。例えば、球状の凝集体の粒子径は当該凝集体の直径に等しく、楕円形の凝集体の粒子径は、その最も長い短軸長さに相当する。
【００２２】
本明細書に記載の方法において、凝集ナノダイヤモンドクラスターは、液状媒体中で脱凝集剤と組み合わせてもよい。得られる組成物は、次いで、当初の凝集ナノダイヤモンドクラスターのメジアン粒子径未満のメジアン粒子径を有するナノダイヤモンド粒子を製造するのに十分な時間、超音波処理してもよい。このプロセスは、本明細書において、塩添加超音波脱凝集とも呼ばれる。
【００２３】
以下により詳細に示すように、液状媒体は、分散液、懸濁液またはスラリーの形態を有し、分散したあるいは不連続の固相は、脱凝集剤およびナノダイヤモンドを含む。
【００２４】
組成物をナノダイヤモンドのメジアン粒子径を所望の範囲に減少させるのに十分な時間超音波処理した後、脱凝集剤の少なくとも一部をナノダイヤモンドから分離してもよい。この分離は、例えば、ナノダイヤモンドが比較的不溶であるが、脱凝集剤が可溶である溶離溶媒中で脱凝集剤を溶解させることによって行うことができる。この溶離溶媒は、脱凝集が行われる一次溶媒と同じであっても異なっていてもよい。ナノダイヤモンドは、次いで、脱凝集剤を含む溶液から分離してもよい。適した分離手法の非限定的な例としては、遠心分離、静電分離、流体力学分離、フロス浮選および磁力分離が特に挙げられる。
【００２５】
溶離溶媒に対する脱凝集剤の可溶性により、脱凝集プロセス後の脱凝集ナノダイヤモンド一次粒子からの脱凝集剤の完全な分離（溶解による）が容易となる。これは、ジルコニア球や金属球などの不溶性ミリング媒体を用いる従来技術のプロセスとは対照的である。したがって、好適な実施形態において、脱凝集プロセスは、選択される一次溶媒および／または溶離溶媒に不溶である、セラミック製または金属製のミリング媒体などの不溶性ミリング媒体の非存在下で行われる。このプロセスは、ジルコニウムを含むミリング媒体の非存在下で行われることが特に好ましい。
【００２６】
得られたナノダイヤモンド製品における不純物としての脱凝集剤の存在をさらに低減するため、分離工程を複数回繰り返して、所望のレベルの純度を達成してもよい。脱凝集剤の少なくとも約５０％、より好ましくは少なくとも約７５％、少なくとも約９０％、少なくとも約９５％、さらには少なくとも約９９％が除去されることが好ましい。実質的に全ての脱凝集剤がナノダイヤモンド製品から除去されることが最も好ましい。
【００２７】
上述のように、超音波処理は、ナノダイヤモンドのメジアン粒子径を所望の範囲に減少させるのに十分な時間行ってもよい。超音波処理の適した周波数、強度および持続時間は、所望のナノダイヤモンド粒子径および使用される特定の機器に依存することとなる。このような最適化は、十分に当業者の技量の範囲内である。
【００２８】
例えば、超音波処理の時間は、約５分〜約３００分の範囲内であってもよい。超音波処理は、少なくとも約５分、約１０分、約１５分、約２０分、約３０分または約６０分行ってもよい。例示的な範囲としては、約５分〜約１８０分、約５分〜約１２０分および約３０分〜約１２０分が挙げられる。
【００２９】
超音波処理の周波数は、約２０ｋＨｚ〜約１００ｋＨｚの範囲内であってもよい。例えば、超音波処理の周波数は、少なくとも約３０ｋＨｚ、約４０ｋＨｚまたは約５０ｋＨｚであってもよい。例示的な範囲としては、約２０ｋＨｚ〜約８０ｋＨｚ、約２０ｋＨｚ〜約６０ｋＨｚおよび約５０ｋＨｚ〜約１００ｋＨｚが挙げられる。
【００３０】
超音波処理器によって供給される電力は、例えば、約５０ワット〜約１５００ワットの範囲内であってもよい。超音波処理の電力は、少なくとも約１００ワット、少なくとも約２５０ワット、約５００ワットまたは約１０００ワットであってもよい。例示的な範囲としては、約５００ワット〜約１５００ワット、約５０ワット〜約１０００ワットおよび約２５０ワット〜約１５００が挙げられる。
＜ナノダイヤモンド表面の官能化＞
【００３１】
本明細書に記載のプロセスにおいては、精製され、かつ概して不純物を含まないナノダイヤモンドを用いることが望ましい。親水性表面基を含むナノダイヤモンド、特に、表面カルボキシル基を含むナノダイヤモンドを利用することがさらに望ましい。
【００３２】
いくつかの実施形態において、ナノダイヤモンドは、ナノダイヤモンド１グラム当たり少なくとも約０．５ｍｍｏｌのカルボキシル基、例えば、ナノダイヤモンド１グラム当たり少なくとも約０．１ｍｍｏｌのカルボキシル基、ナノダイヤモンド１グラム当たり少なくとも約０．５ｍｍｏｌのカルボキシル基、ナノダイヤモンド１グラム当たり少なくとも約１ｍｍｏｌのカルボキシル基またはナノダイヤモンド１グラム当たり少なくとも約２ｍｍｏｌのカルボキシル基を含む。例えば、ナノダイヤモンドは、ナノダイヤモンド１グラム当たり約０．１ｍｍｏｌ〜約１０ｍｍｏｌのカルボキシル基、ナノダイヤモンド１グラム当たり約０．５ｍｍｏｌ〜約５ｍｍｏｌのカルボキシル基、ナノダイヤモンド１グラム当たり約１ｍｍｏｌ〜約３ｍｍｏｌのカルボキシル基を含んでもよい。
【００３３】
いかなる理論にも拘束されるものではないが、本明細書に記載のプロセスは、表面に多数のカルボキシル基を有する親水性ナノダイヤモンドに適用された場合により効率的であると考えられる。幸い、実質上あらゆるナノダイヤモンドは、非ダイヤモンド炭素を除去し、カルボキシル（ＣＯＯＨ）基を表面に形成する単純な空気酸化工程の後に、塩添加超音波脱凝集に適用可能とすることができる。ナノダイヤモンドに表面カルボキシル基を導入する他の手法が当業者に一般に公知であり、これらは、液体酸化、マイクロ波アシスト液体酸化および気相（例えば、オゾン）酸化技術を含む。
【００３４】
したがって、本明細書に記載の方法は、脱凝集工程の前にナノダイヤモンド凝集体を精製する空気酸化工程を含んでもよい。空気酸化は、当業者によって常規的に行うことができ、典型的には、空気中で十分な時間（例えば、少なくとも約５分間、少なくとも約１５分間、少なくとも約３０分間、少なくとも約４５分間、少なくとも約１時間または少なくとも約２時間）ナノダイヤモンド試料を加熱する（例えば、少なくとも約３５０℃、少なくとも約３７５℃または少なくとも約４２０℃の温度で）ことを含む。
【００３５】
いくつかの実施形態において、ナノダイヤモンドは表面カルボキシル基を含み、脱凝集剤は塩を含む。脱凝集剤が液状媒体に乖離する塩を含む場合、カチオンは表面カルボキシル基と反応して、対応する塩を形成し得ると考えられる。一例として、脱凝集剤が塩化ナトリウムを含む場合、ナノダイヤモンドの表面にカルボン酸ナトリウム基が形成され得る。
【００３６】
いかなる理論にも拘束されるものではないが、アニオン性表面基（例えば、カルボキシル基）によって付与される静電反発力は、脱凝集プロセスを補助するとともに、ナノダイヤモンド粒子の再凝集を防止し得ると考えられる。表面カルボン酸塩基（例えば、カルボン酸ナトリウム）は、表面カルボキシル基よりも高い度合いで乖離することができ、したがって、脱凝集プロセスをさらに向上させることができる。
＜脱凝集剤＞
【００３７】
本明細書に記載のプロセスにおいて、脱凝集剤は、ナノダイヤモンド凝集体に接触して、これらを分断し、その有効粒子径を減少させる。典型的には、脱凝集剤は結晶性材料である。
【００３８】
脱凝集剤は、結晶性無機塩を含んでいてもよい。例えば、脱凝集剤は、重炭酸塩、重硫酸塩、炭酸塩、ハロゲン化物、炭酸水素塩、硫酸水素塩、メタ重亜硫酸塩、硝酸塩、亜硫酸塩、水酸化物、硫酸塩またはチオ硫酸塩のアルカリ金属、アルカリ土類金属またはアンモニウム塩を含んでいてもよい。脱凝集剤は、臭化アンモニウム、炭酸アンモニウム、塩化アンモニウムおよびメチルアミン塩酸塩を含むがこれに限定されない、１種以上のアミン塩またはアンモニウム塩を含んでいてもよい。脱凝集剤は、薬学的に許容されるナトリウム、カリウム、リチウム、カルシウムおよびバリウム（これらに限定されるものではないが）を含むアルカリ金属の結晶性水酸化物、炭酸水素塩または炭酸水素塩の１種以上；硫酸水素ナトリウム、炭酸水素ナトリウム、水酸化ナトリウム；硫酸ナトリウム、塩化ナトリウム、メタ重亜硫酸ナトリウム、チオ硫酸ナトリウム、グラウバー塩、重硫酸ナトリウム、硫酸マグネシウム、塩化カリウム、炭酸ナトリウム、重炭酸ナトリウム、炭酸カリウム、重炭酸カリウム、臭化カリウムおよびカリ石を含んでもよい。
【００３９】
脱凝集剤は、好ましくは、アルカリ金属またはアルカリ土類金属のハロゲン化物塩などのハロゲン化物塩、より好ましくは、塩化ナトリウムなどの塩化物塩を含む。塩化ナトリウムは、デンドライト状、粒状または通常の立方体状の形態で用意されてもよい。
【００４０】
あるいは、脱凝集剤は、結晶性糖類、有機酸または有機酸塩を含んでもよい。適した結晶性糖類の非限定的な例としては、ラクトース、マルトース、スクロースおよびこれらの混合物を含むものが挙げられる。適した有機酸および塩の非限定的な例としては、ギ酸、酢酸、プロピオン酸、酪酸、吉草酸、カプロン酸、乳酸、コハク酸、フマル酸、マレイン酸、酒石酸、クエン酸、安息香酸およびそれらの誘導体、パラートルエンスルホン酸、フェノール、尿酸、トリフルオロメタンスルホン酸、ホスホン酸、アミノメチルホスホン酸ならびに薬学的に許容されるそれらの塩および混合物が挙げられる。例えば、脱凝集剤は、スクロースを含んでもよい。
【００４１】
さらなる代替例として、脱凝集剤は、糖類以外の有機結晶性化合物を含んでもよい。例えば、脱凝集剤は、フェノールまたはキノンを含んでもよい。
【００４２】
ナノダイヤモンドを用いて金属−マトリクス複合体を形成する用途においては、それが金属の機械的特性を改善用であれ、磁気映像法や抗がん治療などの生物医学用途であれ、あるいは他の用途であれ、脱凝集剤は、金属塩を含んでいてもよい。例えば、脱凝集剤は、ガドリニウム、銅、ニッケル、鉄またはコバルトの塩化物、硫酸塩または硝酸塩を含んでいてもよい。適した脱凝集剤の非限定的な例としては、塩化銅（Ｉ）、塩化銅（ＩＩ）、硫酸銅（ＩＩ）、硝酸銅（ＩＩ）、酢酸銅（Ｉ）、酢酸銅（ＩＩ）、塩化ニッケル、硫酸ニッケル、硝酸ニッケル、酢酸ニッケル、塩化鉄（ＩＩ）、塩化鉄（ＩＩＩ）、硫酸鉄（ＩＩ）、硫酸鉄（ＩＩＩ）、硝酸鉄（ＩＩＩ）、酢酸鉄（ＩＩＩ）、酢酸鉄（ＩＩ）、塩化コバルト（ＩＩ）、硫酸コバルト（ＩＩ）、酢酸コバルト（ＩＩ）および硝酸コバルト（ＩＩ）が挙げられる。
【００４３】
好ましくは、脱凝集剤の粒子または結晶の大きさは、凝集ナノダイヤモンドクラスターのメジアン粒子径と同様である。例えば、脱凝集剤の結晶または粒子の当初の大きさは、０．１〜１０ミクロン程度であってもよく、これは、特定の実施形態において、凝集ナノダイヤモンドクラスターの当初のメジアン粒子径と同様であってもよい。脱凝集剤および凝集ナノダイヤモンドは、次いで、同等の割合で大きさを減少させてもよく、これにより、超音波処理プロセス全体を通じて比較的同様の粒子径が維持される。
【００４４】
上述のように、脱凝集剤は、ナノダイヤモンドが比較的不溶である溶離溶媒に可溶であることが好ましく、この特性により、当業者によって実行可能な遠心分離および／または洗浄によってナノダイヤモンド製品から脱凝集剤を完全にあるいはほぼ完全に除去することが容易となる。
【００４５】
ナノダイヤモンドが生物医学用途または薬学用途における使用に供される場合、脱凝集剤は、ナノダイヤモンド製品中に不純物として残存する脱凝集剤のいかなる部分も有害であると考えられない程度に、製薬業界によって概して安全である（ＧＲＡＳ）と認識されることが望ましい。
＜溶媒＞
【００４６】
一局面において、脱凝集プロセスは、溶媒を含む液状媒体中で、凝集ナノダイヤモンドクラスターを脱凝集剤と脱凝集剤がその溶解限度を超える濃度で溶媒中に存在する状態で組み合わせることを含む。好適な実施形態において、この混合物は、上記クラスター、脱凝集剤および溶媒という３つの成分から実質的になり、クラスターを脱凝集させる機構に対して著しい影響を与える他の成分は存在しない。別の好適な実施形態において、混合物は、これら３つの成分のみによってなる。本明細書に記載の方法は、脱凝集剤が少なくとも部分的に可溶であり、かつナノダイヤモンドが比較的不溶である溶媒を使用してもよい。水は、好適な溶媒である。
【００４７】
あるいは、本方法は、非水性有機溶媒を使用してもよい。適した溶媒の非限定的な例としては、テトラヒドロフラン、クロロホルム、２-メチルテトラヒドロフラン、酢酸エチル、ジクロロメタン、ジクロロエタン、酢酸ブチル、ジメチルホルムアミド、ジメチルスルホキシド、エタノール、メタノール、エチレングリコール、プロピレングリコール、ジグライム、ヘキサン、ヘプタン、オクタンおよび他の高級炭化水素、炭酸ジエチル、ベンゼンおよびトルエン、イオン性液体、アセトニトリル、プロピレンカーボネートが特に挙げられる。
【００４８】
超音波処理に供されるクラスターおよび脱凝集剤と組み合わされる超音波処理混合物の成分である一次溶媒に加え、脱凝集／超音波処理操作後に脱凝集クラスターから脱凝集剤を分離するために用いられる上述のような溶離溶媒が多くの実施形態において存在する。好適な実施形態において、この溶離溶媒は水である。他の実施形態において、この溶離溶媒は、例えば、グリセリン、ジメチルホルムアミドおよびプロピレングリコールであってもよい。
＜成分比＞
【００４９】
本明細書に記載の方法が効率的に行われるために十分に緻密な環境を準備するために、脱凝集剤はナノダイヤモンドに対して大幅に過剰に存在する必要がある。例えば、脱凝集剤とナノダイヤモンドの質量比は、少なくとも約５：１、少なくとも約１０：１、少なくとも約２０：１、少なくとも約３０：１、少なくとも約４０：１、少なくとも約５０：１、少なくとも約７５：１、少なくとも約１００：１、少なくとも約１２５：１、少なくとも約１５０：１または少なくとも約２００：１であってもよい。好適な実施形態において、脱凝集剤とナノダイヤモンドの質量比は、１０：１〜約３００：１、例えば約１０：１〜約１００：１、または約２５：１〜約７５：１、例えば約３５：１〜約５０：１である。ここでの一つの好適な比は、約４０：１である。この比が低すぎる（すなわち、脱凝集剤の相対的な割合が小さすぎる）場合、上記プロセスは、クラスターを効率的かつ完全にナノダイヤモンド一次粒子へと脱凝集させることができない。この比が高すぎる場合、上記媒体は厚くなりすぎ、クラスターに対する超音波エネルギーの伝達が非効率となって損なわれる。
【００５０】
液状媒体中のナノダイヤモンドの濃度もまた、効率的な脱凝集を可能とするのに十分に高くする必要がある。例えば、ナノダイヤモンドは、液状媒体１リットル当たり少なくとも１０グラム、例えば、少なくとも約２０ｇ／Ｌ、少なくとも約３０ｇ／Ｌ、少なくとも約４０ｇ／Ｌまたは少なくとも約５０ｇ／Ｌの量で存在していてもよい。
【００５１】
いくつかの実施形態において、脱凝集剤は、溶媒成分に不溶である。他の実施形態において、脱凝集剤は溶媒成分に少なくとも部分的に可溶であり、液状媒体は脱凝集剤を溶媒成分中のその溶解限度を超える量で含む。例えば、脱凝集剤がその溶解限度の１００％より大きい量、例えば、１２５％より大きい量、１５０％より大きい量、１７５％より大きい量、または２００％より大きい量で存在するように、液状媒体を過飽和させてもよい。
【００５２】
溶媒と脱凝集剤の比もまた重要である。なぜなら、この比は、脱凝集剤の相当の部分が溶解されずにスラリーまたは分散液の状態となるのに十分なほど低く、それによって、脱凝集剤の相当な未溶解部分を、脱凝集させるクラスターとの物理的衝突に利用できるようにすることが重要であるからである。例えば、溶媒の質量と脱凝集剤の質量の比は、典型的には、約４：１未満、例えば、約３：１未満、約２：１未満または約１．５：１未満である。この比の例示的な範囲は、約０．２５：１と４：１の間および約０．５：１と約１．５：１の間である。例えば、溶媒が水を含み、脱凝集剤が塩化ナトリウムを含む実施形態においては、水と塩化ナトリウムの質量比は、約０．２５：１〜約２：１、より好ましくは約０．５：１〜約１．５：１、最も好ましくは約１：１であってもよい。
【００５３】
一局面において、本発明は、慎重に制御された溶媒と脱凝集剤とナノダイヤモンドクラスターとの全般的な三元重量比を含む。実施形態において、例えば、溶媒：脱凝集剤：クラスターの重量比は、約２０：４０：１の間であり、別の実施形態においては、これは約４０：４０：１である。一つの一般的な提案として、特定の実施形態において、この比は、２５：１００：１と４０：１０：１の間、例えば、４０：７５：１と４０：２５：１との間の範囲となるように制御される。これらの三元重量比は、溶媒が水であり、脱凝集剤が塩化ナトリウムである実施形態において特に好適である。
＜粒子径の縮小＞
【００５４】
本明細書に記載の方法は、約５０ｎｍ未満、約４０ｎｍ未満、約３０ｎｍ未満、約２５ｎｍ未満、約２０ｎｍ未満、または約１５ｎｍ未満のメジアン粒子径を有するナノダイヤモンド粒子を製造するために用いることができる。ナノダイヤモンド粒子は、少なくとも約２ｎｍ、好ましくは１０ｎｍ未満、例えば約９ｎｍ未満、約８ｎｍ未満、約７ｎｍ未満、約６ｎｍ未満、さらには約５ｎｍ未満の有効メジアン粒子径を有する。
【００５５】
本明細書で用いる場合、「有効メジアン粒子径」および「メジアン粒子径」という用語は、ナノダイヤモンド粒子の５０％が上記値より小さい粒子径を有することを意味する。本明細書に記載の方法は、ナノダイヤモンド粒子を製造するために用いてもよく、当該粒子の５０％超が上記に挙げた値のうち１つの値より小さい粒子径を有する。例えば、ナノダイヤモンド粒子の少なくとも約６０％、少なくとも約７０％、少なくとも約８０％、少なくとも約９０％、少なくとも約９５％、少なくとも約９８％または少なくとも約９９％が、上記に挙げた値のいずれかよりも小さい粒子径を有していてもよい。
【００５６】
ナノダイヤモンドコロイドの動的粘度は、当業者に公知である従来の方法で測定することができる。例えば、本明細書に記載の方法を用いて調製した脱凝集ナノダイヤモンドのスラリーの動的粘度は、約２５℃の温度で少なくとも約０．８ｍＰａ・ｓ〜５ｍＰａ・ｓの範囲内であってもよい。
【００５７】
非限定的な例として、第１の一連の実施形態において、本明細書に記載の方法は、ナノダイヤモンド粒子を製造するために用いてもよく、当該ナノダイヤモンド粒子の少なくとも約６０％、少なくとも約７０％、少なくとも約８０％、少なくとも約９０％、少なくとも約９５％、少なくとも約９８％または少なくとも約９９％が約２０ｎｍ未満、例えば、２ｎｍと約２０ｎｍとの間の粒子径を有する。第２の一連の実施形態において、本明細書に記載の方法は、ナノダイヤモンド粒子を製造するために用いてもよく、当該ナノダイヤモンド粒子の少なくとも約６０％、少なくとも約７０％、少なくとも約８０％、少なくとも約９０％、少なくとも約９５％、少なくとも約９８％または少なくとも約９９％が約１０ｎｍ未満、例えば、２ｎｍと約１０ｎｍとの間の粒子径を有する。
【００５８】
任意の試料におけるナノダイヤモンド粒子の大きさは、当業者に公知である従来の粒子径測定手法によって測定することができる。適した粒子径測定手法の非限定的な例としては、沈降場流動分画、光子相関分光法、ディスク遠心分離、ならびに静的および動的光散乱が挙げられる。
＜ナノダイヤモンド粒子および組成物＞
【００５９】
他の局面において、本発明は、本明細書に記載の方法を用いて調製されたナノダイヤモンド粒子に関する。さらなる局面は、上記ナノダイヤモンド粒子を含む組成物に関する。本発明の範囲に含まれる組成物の非限定的な例としては、上記ナノダイヤモンド粒子を含む乾燥粉末、水性分散液およびコロイド分散液が挙げられる。
【００６０】
例えば、本明細書に記載の方法を用いて調製されたナノダイヤモンド粒子を含む薬学的組成物は、本発明の範囲に含まれる。
【００６１】
上記ナノダイヤモンドは、上記範囲に含まれるメジアン粒子径を特徴とすることができる。同様に、上記組成物は、これらが上記範囲に含まれるメジアン粒子径を有するナノダイヤモンドを含むことを特徴とすることができる。
【００６２】
本明細書に記載の方法に従って調製されたナノダイヤモンドの水性分散液は、約２５０ｎｍよりも大きい、約２００よりも大きい、約１００ｎｍよりも大きい、約９０ｎｍよりも大きい、約７０ｎｍよりも大きい、約６０ｎｍよりも大きい、または約５０ｎｍよりも大きい粒子径を有する凝集体を実質的に含まなくてもよい。本明細書で用いる場合、「凝集体を実質的に含まない」という用語は、分散液は、分散液中に存在するナノダイヤモンドの全固形物体積に対して、当該凝集体を１０体積％未満、例えば、５体積％未満、２体積％未満、さらには１体積％未満含むことを意味する。
【００６３】
本明細書に記載の方法に従って調製されたナノダイヤモンド粒子は、約７未満、約６未満、約５未満、約４未満、さらには約３未満の等電点（ＩＥＰ）をさらなる特徴としてもよい。
【００６４】
本明細書に記載の方法に従って調製されたナノダイヤモンドの水性分散液は、有利な貯蔵安定性をさらなる特徴としてもよい。例えば、上記水性分散液は、周囲条件にて少なくとも約１日、少なくとも約１週間、少なくとも約１ヶ月または少なくとも約４ヶ月貯蔵された際、ナノダイヤモンド相の目に見える析出を示さないものであってもよい。
【００６５】
本明細書に記載の方法に従って調製された乾燥ナノ粒子状組成物もまた、本発明の範囲に含まれる。有利には、本明細書に記載されるように脱凝集した乾燥ナノダイヤモンドは、容易に水に再分散させて、ほんのわずかに大きい平均粒子径（例えば、約５０ｎｍ未満、約４０ｎｍ未満、約３０ｎｍ未満、約２５ｎｍ未満、約２０ｎｍ未満、または約１５ｎｍ未満の平均粒子径）を有する水性分散液を形成することができる。乾燥ナノダイヤモンド組成物のこの特徴は、乾燥およびそれに続く再分散によって平均粒子径が１μｍ以上の凝集体が形成される従来技術の脱凝集手法を用いて調製されたナノダイヤモンドと比較して、著しく有利である。
【００６６】
本開示の本文は凝集ナノダイヤモンドおよび脱凝集ナノダイヤモンドに着目したものであるが、同様の原理および考察は、他の硬質材料の脱凝集に適用可能であることが理解される。
【００６７】
本発明を詳細に説明したが、添付の請求項に定義される本発明の範囲を逸脱することなく、修正および改変が可能であることは明らかである。
［実施例］
【００６８】
以下の非限定的な実施例は、本発明をさらに詳細に説明するために示される。
【実施例１】
【００６９】
＜材料および手順＞
これらの実験において使用したナノダイヤモンドは、全てデトネーションによって製造した。３つの異なる製造業者から入手したナノダイヤモンド試料は、下記表１に示すように、それぞれ、ＮＤ１、ＮＤ２およびＮＤ３と称した。
【００７０】
各試料から得られたナノダイヤモンドの一部を、セラミックス製の坩堝中で４２５℃で２時間、空気中で精製した。得られた精製試料は、それぞれ、カルボキシル基で終端したナノダイヤモンドを約９５〜９７重量％含んでいた。これらの空気酸化ナノダイヤモンド試料は、その主要な表面化学特性を反映させるため、それぞれ、ＮＤ１−ＣＯＯＨ、ＮＤ２−ＣＯＯＨおよびＮＤ３−ＣＯＯＨのラベルを付した（表１を参照）。
【００７１】
【表１】
2018108913.tif 000002
【００７２】
以下に記載する方法のそれぞれにおいて、試薬グレードの塩化ナトリウムをＳｉｇｍａ−Ａｌｄｒｉｃｈ社から購入し、受け取ったままの状態で使用した。
塩添加超音波脱凝集（ＳＡＵＤ）
【００７３】
表１に記載のナノダイヤモンド試料のそれぞれを用いて試験組成物を調製した。
【００７４】
各試料について、１０グラムの塩化ナトリウムと０．２５０グラムのナノダイヤモンド粉末との混合物を磁器モルタルおよび乳棒を用いて粉砕し、５ｍＬのＤＩ水と共に、２０ｍＬのガラス製シンチレーションバイアルに入れた。調製した組成物を、ＢＲＡＮＳＯＮ  ＳＯＮＩＦＩＥＲTM２５０  ＵＬＴＲＡＳＯＮＩＣＡＴＯＲを用いて、６０ｋＨｚの周波数にて６０％の出力電力および５０％のデューティサイクルで１００分間、超音波処理した。
【００７５】
超音波処理の後、組成物を５０ｍＬのプラスチック製ＦＡＬＣＯＮ遠心分離管の間で均等に分割し、全容積が１００ｍＬ（２×５０ｍＬ）になるまで蒸留水に分散させた。次いで、ＥＰＰＥＮＤＯＲＦ  ＣＥＮＴＲＩＦＵＧＥ  ５８１０−Ｒを用いて、各組成物を４０００ｒｐｍ、２５℃で１０分間、遠心分離し、透明な上澄みを廃棄した。次いで、湿ったナノダイヤモンド析出物を蒸留水（全容積１００ｍＬ）に再分散させ、１２０００ｒｐｍ、２５℃で１時間、二回目の遠心分離を行った。ここでもまた、透明な上澄みを廃棄し、湿ったナノダイヤモンド析出物を５ｍＬの蒸留水に再分散させ、特性評価を行った。
【００７６】
標準のＡｇＮＯ３アッセイは、脱凝集ナノダイヤモンド中にＣｌ−が全く存在しないことを示した。試料から水を蒸発させた後、黒色の固体ナノダイヤモンド「チップ」が〜２００ｍｇの収率で形成されていることが観察された。これは、各試料のナノダイヤモンドの当初の質量に対して８０％の収率である。
【実施例２】
【００７７】
＜フーリエ変換赤外分光法＞
塩添加超音波脱凝集が異なる供給源からの異なるナノダイヤモンドグレードに対して作用することを実証するため、試料ＮＤ２およびＮＤ３、ならびに空気酸化試料ＮＤ２−ＣＯＯＨおよびＮＤ３−ＣＯＯＨから得られたナノダイヤモンドをフーリエ変換赤外（ＦＴＩＲ）分光法を用いて調べた。
【００７８】
ＴＨＥＲＭＯ  ＮＩＣＯＬＥＴ  ＮＥＸＵＳ  ４７０  ＦＴＩＲ分光計を用いて、１ｃｍ−１の解像度にて８００〜４０００ｃｍ−１の範囲でＦＴＩＲスペクトルを記録した。ナノダイヤモンドのＦＴＩＲスペクトルは、１００ｍｇのＫＢｒと１ｍｇのＮＤの混合物を１５トンの荷重下で圧縮することにより作製した臭化カリウムペレットにおいて記録した。
【００７９】
ナノダイヤモンドＮＤ２およびＮＤ３の塩添加超音波脱凝集では、いずれも、一桁ナノダイヤモンド粒子は製造されなかったことが観察された。しかし、ＮＤ２−ＣＯＯＨおよびＮＤ３−ＣＯＯＨの塩添加超音波脱凝集では、いずれも、安定した一桁ナノダイヤモンドが得られることが観察された。
【００８０】
図２ｃおよび図２ｄに示すように、ＦＴＩＲは、ＮＤ２とＮＤ２−ＣＯＯＨとの間、およびＮＤ３とＮＤ３−ＣＯＯＨとの間に著しい表面化学特性の差異が存在することを示している。ＮＤ２およびＮＤ３のＦＴＩＲスペクトルは、Ｃ＝Ｏストレッチ（酸化ＮＤの対応するスペクトルにおいて１８１２ｃｍ−１および１７８８ｃｍ-１に現れる）が全く存在しないことおよびＣ−Ｈストレッチの振動ピーク（ＮＤ２は２８６７ｃｍ−１、２９３９ｃｍ−１、ＮＤ３は２８６７ｃｍ−１、２９８１ｃｍ−１）が存在することを明らかにしている。このことは、ＮＤ２およびＮＤ３上にＣＯＯＨ基が存在せず（ＣＨ２／ＣＨ３基の含有率が高い）、ＯＨが存在する（ＮＤ表面に化学的に付着しているか、吸着された水中で付着しているかのいずれか）。
【００８１】
これらの結果は、塩添加超音波脱凝集は、多数のカルボキシル基を表面に有する親水性ナノダイヤモンドに対してより良好に作用することを示唆している。幸い、実質上あらゆるナノダイヤモンド試料は、非ダイヤモンド炭素を除去し、ＣＯＯＨ基を表面に形成する単純な空気酸化工程の後に、塩添加超音波脱凝集に適用可能とすることができる。
【００８２】
図２ａおよび図２ｂに示すように、当初のナノダイヤモンドクラスターと比較して、脱凝集ナノダイヤモンドＮＤ１およびＮＤ１−ＣＯＯＨのＦＴＩＲスペクトルには変化が観察されなかった。したがって、上記の実験条件下では、塩添加超音波脱凝集はナノダイヤモンドの表面化学特性を変えないことが観察された。
【実施例３】
【００８３】
＜プロセスの反応速度および粒子径分布＞
実施例１に記載の塩添加超音波脱凝集プロセスの反応速度を、試験組成物から得た１ｍＬのアリコートを３０分、６０分および１００分間隔で超音波処理プロセスに供することによって調べた。アリコートを２つの連続した水洗工程および遠心分離工程に供してＮａＣｌを除去し、続いて、〜０．２重量％のナノダイヤモンドに希釈してから、粒子径分布を測定した。
【００８４】
ＺＥＴＡＳＩＺＥＲ  ＮＡＮＯ  ＺＳによって得た動的光散乱（ＤＬＳ）測定値を用いて、ナノダイヤモンド分散液の粒子径分布を求めた。同じ機器を使用し、電気泳動移動度よってナノダイヤモンドのゼータ電位を測定した。測定された粒子径分布は、溶液粘度に対して感受性を有することが分かった。溶液粘度は、ナノダイヤモンドの濃度に依存する。各測定値を３つずつ取り、図１および図３に平均値をプロットした。ＭＰＴ−２自動滴定器を用いて、ｐＨに対する粒子径およびゼータ電位を測定した。
【００８５】
ＤＬＳによって測定した、純粋なＮＤ１ナノダイヤモンドの水性懸濁液の粒子径分布は、８００ｎｍおよび１５０ｎｍを中心とする２つのブロードなピーク（図１ａ、０分）を典型的に示しており、これらのピークは、それぞれ、「中間」ナノダイヤモンド凝集体および「コア」ナノダイヤモンド凝集体に対応している。純粋なＮＤ１−ＣＯＯＨの懸濁液は、より小さい平均粒子径を示し、７０〜８０ｎｍを中心とする単一のピークを有していた（図１ｂ、０分）。この観察は、空気精製されたナノダイヤモンドは、表面カルボキシル基の含有率が高いために、受け取ったままの状態のナノダイヤモンドよりもより均一かつ親水性の高い表面を有するという先に報告されたデータと合致している。
【００８６】
試料ＮＤ１の塩添加超音波脱凝集の際、図１ａは、３０分後、〜８００ｎｍにおけるピークが消失し、〜１５０ｎｍにおけるピークは、強度が減少し、小サイズ側の７０ｎｍにシフトしたことを示している。同じ期間中に、強く狭い新たなピークが２１〜２５ｎｍに出現し、これは、それぞれが数個の粒子のみを有する小さいナノダイヤモンド凝集体に対応する。６０分間の塩添加超音波脱凝集の後、これらのピークは、３０分に比べて、小サイズ側にさらに移動した。１００分間の塩添加超音波脱凝集の後、著しいサイズの減少が観察され、１３ｎｍにおける強いピークに続いて〜４０ｎｍにテールピークを示した。なお、スラリーの粘度が著しく増加し、超音波の伝播効率が低減したため、塩添加超音波脱凝集は、１００分を超えると継続が困難であった。
【００８７】
ＮＤ１−ＣＯＯＨについての反応速度調査を同様に行った。結果を図１ｂに示す。同様の傾向が観察されたが、１００分のＳＡＵＤ後、ＮＤ１−ＣＯＯＨのサイズはさらに小さくなった。粒子径分布は、１１ｎｍにおいて強いピーク、それに続いて、３０ｎｍにおいてテールを示した。いかなる理論にも拘束されるものではないが、空気酸化ＮＤ１−ＣＯＯＨのより高い親水性により、このナノダイヤモンド試料は、ＮＤ１ナノダイヤモンド試料と比較して、同じ塩添加超音波脱凝集プロセス後に、より良好な粒子径分布を示したと考えられる。
【００８８】
ＤＬＳにおいて粘度が大きな役割を果たし、ナノダイヤモンド懸濁液の粒子径が任意の試料の濃度、したがって、粘度に依存することは周知である。０．０１〜５重量％の濃度範囲における水性ナノダイヤモンド懸濁液のＤＬＳ研究によって、３０〜５ナノメートルの粒子径では、０．９〜１．８ｍＰａの範囲の粘度を有することが判明している。高濃度ナノダイヤモンド懸濁液の挙動は、ナノダイヤモンド粒子が各結晶間に１０ナノメートルの距離で均一に分布したコロイド状結晶が形成され、試料粘度がより大きくなることによって説明され得る。しかし、希釈試料は、粒子間距離が増加し、したがって、ナノダイヤモンド二次凝集体の形成および凝集体のサイズ増加にとってより好ましい環境が形成されることを示している。
【００８９】
水中での４重量％ナノダイヤモンド懸濁液の粒子径分布は、上述の０．２重量％ナノダイヤモンド懸濁液とは異なることが分かった。４重量％ナノダイヤモンド懸濁液のＤＬＳ測定値のための粘度設定を２．０〜２．３ｃＰに調整することにより、６〜８ナノメートルにピークを有し、２０〜３０ナノメートルに小さいテールを有する粒子径分布がＮＤ１、ＮＤ１−ＣＯＯＨおよびＮＤ２−ＣＯＯＨに同時に見られた。懸濁液は、それぞれ、非常に安定であるようであり、１ヶ月にわたって周囲条件での析出はなかった。
【実施例４】
【００９０】
＜ゼータ電位および等電点＞
塩添加超音波脱凝集の前後にナノダイヤモンド試料のｐＨに対するゼータ電位を観察することにより、一桁ナノダイヤモンド懸濁液の形成のさらなる証拠を示す。
【００９１】
ナノダイヤモンドの当初のゼータ電位は、カルボキシル官能基および黒鉛シェルなどの表面基により、中性ｐＨにおいては負電荷であった。しかし、各処理済み（脱凝集）試料は、未処理（凝集）ナノダイヤモンド試料と比べてより負のゼータ電位を示すようであった。いかなる理論にも拘束されるものではないが、これは、脱凝集試料においては、凝集試料と比べて表面基がより露出するということに起因する可能性がある。
【００９２】
図４は、ｐＨに対するゼータ電位を破線で、ｐＨに対するＺ平均直径を実線で示す。円形のデータ点は、塩添加脱凝集（ＳＡＵＤ）前のナノダイヤモンド（ＮＤ）を示し、四角形のデータ点は、ＳＡＵＤ後のＮＤを示す。図４ａは、ＮＤ１（円形）およびＳＡＵＤ後のＮＤ１（四角形）についてのこれらのデータを示す。図４ｂは、ＮＤ１−ＣＯＯＨ（円形）およびＳＡＵＤ後のＮＤ１−ＣＯＯＨ（四角形）についてのこれらのデータを示す。図４ｃは、ＮＤ２−ＣＯＯＨ（円形）およびＳＡＵＤ後のＮＤ２−ＣＯＯＨ（四角形）についてのこれらのデータを示す。図４ｄは、ＮＤ３−ＣＯＯＨ（円形）およびＳＡＵＤ後のＮＤ３−ＣＯＯＨ（四角形）についてのこれらのデータを示す。ゼータ電位データに関し、ＮＤ１試料およびＮＤ１−ＣＯＯＨ試料についての等電点（ＩＥＰ）は、２．８〜２．９であり、一方、ＳＡＵＤ処理後の対応する脱凝集試料は、それぞれ、およそ２．０のＩＥＰを有していた。ＮＤ２−ＣＯＯＨの場合、ｐＨ２は、等電点に達するのに十分に酸性ではないことが観察された。ＳＡＵＤ処理の後、脱凝集ＮＤ２−ＣＯＯＨ試料は、未処理の出発材料（図面４ｃ）よりも１１ｍＶ低いゼータ電位を有していた。
【実施例５】
【００９３】
＜ｐＨおよび粒子径の解析＞
凝集挙動に関し、ＳＡＵＤの結果、ＮＤのコロイド安定性はより良好となり、より低いｐＨ値に達した。ｐＨに対する粒子径の検討を図４において実線で示す。図４ａは、ＮＤ１については、ＳＡＵＤの前後のいずれの場合も、凝集は、ｐＨが約３．２未満まで低下した際に開始することを示している。図４ｂおよび図４ｄは、ＮＤ１−ＣＯＯＨおよびＮＤ３−ＣＯＯＨについては、凝集は、ＳＡＵＤ処理を行った場合は、４．０よりも低いｐＨで開始するが、ＳＡＵＤ処理を行わない場合、４．０よりも高いｐＨで開始することを示している。図４ｃは、ＮＤ２−ＣＯＯＨについては、ＳＡＵＤ処理を行った場合は、安定性はｐＨ２．７に及ぶ非常に高いものあるが、これに対して、ＳＡＵＤ処理を行わない場合、たった３．３、さらにはより高いｐＨにしか低下しない中程度の安定性であることを示している。未処理のＮＤとＳＡＵＤ処理済みのＮＤとの差異は、ＳＡＵＤ処理を行った場合、より高い安定性およびより高いｐＨ範囲安定性の両方においてコロイド挙動が改善されること示している。異なるＳＡＵＤ処理済みＮＤ間のコロイド挙動の差異は、表面化学特性、特に、これらの試料中のＣＯＯＨ基の数の役割を強調している。ＳＡＵＤによって製造された、より広いｐＨ範囲において高いコロイド安定性を有するＮＤ（例えば、ＮＤ２−ＣＯＯＨ ＳＡＵＤ）は、より低いｐＨでの安定性がしばしば要求される生物医学用途において特に重要である。
【００９４】
ＳＡＵＤ処理済みＮＤ１の場合、凝集点は、より高いｐＨ３．５で開始した。いかなる理論にも拘束されるものではないが、ナノダイヤモンド挙動の著しい差異は、塩添加超音波脱凝集プロセスに対する表面化学特性の影響を裏付けるものである。
【実施例６】
【００９５】
＜最適な測定値および色の観察＞
ＶＡＲＩＡＮ  ＣＡＲＹ  ５０  ＢＩＯ  ＵＶ可視分光光度計を用いて、上記実施例１に記載される通りに調製された脱凝集コロイド状ナノダイヤモンド溶液のＵＶ−Ｖｉｓスペクトルを取得した。
【００９６】
ＳＡＵＤ処理済みの（脱凝集）ＮＤ１、ＮＤ１−ＣＯＯＨ、ＮＤ２−ＣＯＯＨおよびＮＤ３−ＣＯＯＨのコロイド状組成物について、４００〜８００ｎｍの範囲の吸光度スペクトルを記録した。ナノダイヤモンドの質量濃度に対する４００ｎｍでの吸光度をプロットし、計算した線形回帰曲線から、重量吸光係数を導出した。チンダル効果によって、水性組成物でのＳＡＵＤ処理済みのナノダイヤモンドのコロイド状態が確認される。
【００９７】
ＳＡＵＤ処理の結果、検討された全てのナノダイヤモンド試料についてナノダイヤモンド懸濁液の色の劇的な変化も観察された（図３、下側の挿入写真の方が上側の挿入写真よりも色が濃い）。
【００９８】
水に十分に分散させたナノダイヤモンドが、凝集試料よりも濃い色を有することは公知である。一桁水性ナノダイヤモンドは、特徴的なほぼ黒色の外観を有する。水性ナノダイヤモンドコロイドの濃色の起源については、今なお議論がなされているが、ｐＨを調整することにより、脱凝集の際の変色は黒鉛炭素不純物による光吸光度に関連しないことが文献において証明されている。表面状態による光散乱や吸光度を含む多くの要因が、バルク吸光度に加えて、一桁ナノダイヤモンドコロイドの色に寄与している。しかし、ナノダイヤモンドとの光相互作用の詳細な知識がなくとも、色の変化を用いて、ナノダイヤモンド分散液における粒子径についての定性的な結論を導き出すことが可能である。
【００９９】
ＮＤ１は、懸濁液において茶色がかった色を有し（図３ａ、上側の挿入写真）、一方、ＳＡＵＤ ＮＤ１の色は、同じ濃度において濃い黒茶色がかった色である（図３ａ、下側の挿入写真）。ＮＤ１−ＣＯＯＨ、ＮＤ２−ＣＯＯＨおよびＮＤ３−ＣＯＯＨは、灰色または薄い灰色のように見える（図３、上側の挿入写真）一方、ＳＡＵＤ処理済みの試料は、すべて黒茶色がかっており（図３、下側の挿入写真）、これは一桁ナノダイヤモンドの存在を示すものである。
【０１００】
光吸光度を用いて、ナノダイヤモンド濃度を求めることができる。この目的のためには、ナノダイヤモンドの吸光係数を把握することが重要である。異なる濃度のＳＡＵＤ処理済みナノダイヤモンドを用いて、４００ｎｍにおけるこれらの質量吸光係数を求めた。ＳＡＵＤ処理済みのＮＤ１、ＮＤ１−ＣＯＯＨ、ＮＤ２−ＣＯＯＨおよびＮＤ３−ＣＯＯＨの計算された質量吸光係数は、それぞれ、１．８８０、０．８４１、０．９９９および１．２０６ｍｇ・ｍＬ−１・ｃｍ−１であった。
【実施例７】
【０１０１】
＜透過型電子顕微鏡（ＴＥＭ）およびエネルギー分散型Ｘ線（ＥＤＸ）分光法＞
２００ｋＶで動作するＰＨＩＬＩＰＳ  ＴＥＣＮＡＩ  Ｆ３０電界放出電子顕微鏡を用いてＴＥＭを行った。ＴＥＭ試料は、炭素被覆Ｃｕ格子上にＮＤ水性コロイド溶液をドロップキャストし、続いて外気雰囲気中で乾燥することによって調製した。ＥＤＸは、Ｌｉ−ドリフトＳｉ検出器を用いて、エネルギー分解能が１３０ｅＶのＴＥＭにおいて行った。同じくＴＥＭにおいて行った制限視野電子回折（ＳＡＥＤ）によってさらなる構造情報を得た。
【０１０２】
透過型電子顕微鏡（ＴＥＭ）およびＸ線回折（ＸＲＤ）により、ＳＡＵＤ処理済みナノダイヤモンドのさらなる特性評価を行った。図５ａは、コロイド溶液から炭素被覆銅格子上にドロップキャストされたＳＡＵＤ処理済みＮＤ１の代表的なＴＥＭ画像を示す。広視野・低解像度画像において、ナノダイヤモンドの緻密な色の濃い凝集体は見られない。試料は均一のようであり、ナノダイヤモンドは緩い単層を形成している。図５ａの挿入写真は、制限視野電子回折（ＳＡＥＤ）であり、これは、ＳＡＵＤ処理済みナノダイヤモンド粒子がそのダイヤモンド結晶構造を保持していることを確認するものである。ＳＡＵＤのリングは、面間隔ｄが０．２０４（図５ｂに示すＨＲ−ＴＥＭによっても確認される）、０．１２６および０．１０８ｎｍのナノダイヤモンドの（１１１）、（２２０）および（３１１）面にそれぞれ対応する。測定された面間隔ｄの値は、立方体ダイヤモンドの構造と良く合致している。
【０１０３】
エネルギー分散型Ｘ線分光法（ＥＤＸ）により、上記粒子の化学組成を評価した。予想された通り、ＳＡＵＤ処理済みＮＤ１のＥＤＸ（図５ｃ）は、主として炭素を示し、試料の高い純度を示している。ＥＤＸスペクトルにおいて観察された他の元素の信号は、ＴＥＭ格子（Ｃｕ）およびＴＥＭ検出器（Ｓｉ）から発せられている。
【０１０４】
当初の凝集ＮＤ１（図５ｄの下側の線）のＸＲＤパターンとは対照的に、ＳＡＵＤ処理済みＮＤ１（図５ｄの上側の線）のＸＲＤパターンは、黒鉛シェルに関連する（００２）および（００４）ピークの位置において何ら強度を示していない。ダイヤモンドのコアに対応する、２θ＝４３．９°および７５．３°における非常に顕著なピークは、先に報告されている回折データ（ＰＤＦ  Ｃａｒｄ  ００−００６−０６７５）とよく一致している。シェラーの方程式によれば、ＳＡＵＤ処理済みＮＤ１の結晶の大きさは、４．４ｎｍであると計算されたが、これは、未処理（凝集）ＮＤ１（４．６ｎｍ）よりも若干小さい。ＥＤＸ解析およびＸＲＤ解析はいずれも、他のナノダイヤモンド脱凝集手法とは対照的に、ＳＡＵＤによって汚染物質（ＺｒＯ２、ＳｉＯ２、鉄酸化物等のような）が導入されることがないことを確認するものである。
【実施例８】
【０１０５】
＜追加の脱凝集剤＞
塩化ナトリウム以外の脱凝集剤を用いたことを以外は、実施例１の記載の通りにナノダイヤモンド凝集体ＮＤ１の塩添加超音波脱凝集を行った。
【０１０６】
ＮａＣｌの代わりに塩化カリウムを用いた以外は、実施例１に記載のＳＡＵＤプロトコルに従うことにより（水と脱凝集剤とナノダイヤモンドとの質量比１００：２００：５を用いて）、７．２ｎｍの平均粒子径を有する脱凝集ナノダイヤモンド粒子を得た（図６ａ）。脱凝集剤として酢酸ナトリウムを用いたこと以外は、同一のプロトコルを用いた結果、水中で３．８ｎｍの平均粒子径を有する脱凝集ナノダイヤモンド粒子が得られた（図６ｂ）。いずれの実験においても、粒子径分布は、コロイド溶液中のナノダイヤモンド濃度を４重量％とし、１．６ｍＰａ・ｓの粘度にて測定した。
【実施例９】
【０１０７】
＜Ｘ線光電子分光法＞
下記の表２〜表３の化学組成データは、アルカリ金属の含有率が０．７２〜０．８５原子％以内である一方で、塩素含有率が無視できる程度（〜０．０６原子％）であることを示し、ＮａＣｌおよびＫＣｌのＳＡＵＤの際にそれぞれのアルカリ金属のＮＤ塩が形成されるという仮説を裏付けるものである。さらに、ＮＤ−ＣＯＯＨが弱酸（ＨＣｌよりも弱酸）であると仮定した場合（妥当な仮定であると思われる）、これらの状況においてはＮＤ−ＣＯＯ−Ｎａ＋（ＮＤ−ＣＯＯ−Ｋ＋）が形成されることが簡単な化学的考察に基いて予測される。
【０１０８】
実施例１（脱凝集剤として塩化ナトリウムを用いる）および実施例８（脱凝集剤として塩化カリウムを用いる）に記載の通りに、ＮＤ１ナノダイヤモンド凝集体の塩添加超音波脱凝集を行った。Ｘ線光電子分光法（ＸＰＳ）を用いて、得られたＳＡＵＤ処理済みナノダイヤモンドの特性評価を行った。
【０１０９】
表２のデータは、塩化ナトリウムを用いて処理したＳＡＵＤ処理済みナノダイヤモンドの場合、液状媒体中のアルカリ金属の含有率は、約０．７２〜約０．８５原子パーセントの範囲内であるのに対し、塩素含有率は無視できる程度である（〜０．０６原子％）であることを示している。表３に示すように、塩化カリウムを用いて処理されたＳＡＵＤ処理済みナノダイヤモンドについても、同様の結果が観察された。塩化ナトリウムを用いて処理されたＳＡＵＤ処理済みナノダイヤモンドのＸＰＳ定量分析報告を下記の表２に示し、塩化カリウムを用いて処理されたＳＡＵＤ処理済みナノダイヤモンドの対応するデータを下記の表３に示す。
【０１１０】
【表２】
2018108913.tif 000003
【０１１１】
【表３】
2018108913.tif 000004
【０１１２】
これらのデータは、それぞれのアルカリ金属（例えば、それぞれ、ナトリウムおよびカリウム）のナノダイヤモンド塩の形成を示している。いかなる理論にも拘束されるものではないが、ＮＤ−ＣＯＯＨが弱酸（ＨＣｌよりも弱酸）であると仮定した場合（妥当な仮定であると思われる）、これらの状況においてはＮＤ−ＣＯＯ−Ｎａ＋およびＮＤ−ＣＯＯ−Ｋ＋が形成されることが簡単な化学的考察に基づいて予測されるであろう。
【０１１３】
本発明またはその実施形態に要素を導入する際、冠詞「a」、「an」、「the」および「said」は、当該要素が１つまたは複数存在することを意味することを意図している。「備える（comprising）」、「含む（including）」および「有する（having）」という用語は、列挙された要素以外の追加の要素が存在することを意味することを意図している。
【０１１４】
上記に鑑みれば、本発明のいくつかの目的が達成されるとともに、他の有利な結果が得られることが理解される。
【０１１５】
上記の組成およびプロセスおいては、本発明の範囲から逸脱することなく、種々の変更が可能であり、上記の説明に含まれ、添付の図面に示される全ての事項は、限定ではなく、例示として解釈されることを意図している。
【図１】
2018108913.tif 000005
【図２】
2018108913.tif 000006
【図３】
2018108913.tif 000007
【図４】
2018108913.tif 000008
【図５】
2018108913.tif 000009
【図６】
2018108913.tif 000010
【外国語明細書】
2018108913000001.pdf
2018108913000002.pdf
2018108913000003.pdf
2018108913000004.pdf